Brevet FR3044058A1 (20170526)
REVENDICATIONS1. Garniture de friction, notamment pour disque de friction, en particulier pour véhicule automobile comprenant deux faces opposées définissant entre elles une épaisseur comprenant au moins une nappe de fils imprégnés d'une matrice, caractérisé en ce que la matrice imprégnant les fils comprend une résine mélamine éthérifiée (MER).\n<CLM>\1\tGarniture de friction selon la revendication 1, dans laquelle le pourcentage massique en résine mélamine éthérifiée dans la matrice d'imprégnation est supérieur ou égal à\n<CLM>\1\t3. Garniture de friction selon l'une des revendications 1 ou 2, dans laquelle le pourcentage massique en résine mélamine éthérifiée dans la matrice d'imprégnation est inférieur ou égal à\n<CLM>\1\t4. Garniture de friction selon l'une des revendications précédentes, dans laquelle la résine mélamine éthérifiée est produite à partir : - d'hexamethoxymethylolmelamine (HMMM) ou d'hexabutoxymethylolmelamine (HBMM), et - d'ethers mixtes d'alcools Cl - C5.\n<CLM>\1\tGarniture de friction selon l'une des revendications précédentes, dans laquelle la au moins une nappe de fils est une nappe de fils lobés.\n<CLM>\1\tGarniture de friction selon l'une des revendications précédentes, comprenant une pluralité de nappes de fils lobés imprégnés de deux types, à savoir des fils imprégnés dits « de friction » et des fils imprégnés dits « de fixation », conférant à la garniture de friction à la fois une résistance à la friction et une tenue mécanique, les fils des deux types étant imprégnés de matrices comprenant une résine mélamine éthérifiée.\n<CLM>\1\tGarniture de friction selon l'une des revendications précédentes, dans laquelle la matrice d'imprégnation comprend en plus de la résine mélamine éthérifiée, une résine phénolique, du caoutchouc et des charges.\n<CLM>\1\tGarniture de friction selon l'une des revendications précédentes, dans laquelle le ratio massique de matrice I = 100 (Mfi - Mfs)/Mfs est supérieur ou égal à 60 et inférieur ou égal à 180, avec Mfi la masse du fil imprégné et Mfs la masse du fil seul.\n<CLM>\1\tProcédé de fabrication d'une garniture de friction comprenant deux faces opposées définissant entre elles une épaisseur comprenant au moins une nappe de fils imprégnés, le procédé étant caractérisé en ce qu'il comprend une étape d'imprégnation au cours de laquelle on imprègne la au moins une nappe de fils avec une matrice comprenant une résine mélamine éthérifiée.\n<CLM>\1\tProcédé selon la revendication 9, dans lequel la matrice utilisée au cours de l'étape d'imprégnation comprend un pourcentage massique en résine mélamine éthérifiée supérieur ou égal à\n<CLM>\1\t3044058 11\n<CLM>\1\tProcédé selon l'une des revendications 9 ou 10, dans lequel la matrice utilisée au cours de l'étape d'imprégnation comprend un pourcentage massique en résine mélamine éthérifiée inférieur ou égal à\n<CLM>\1\t12. Procédé selon l'une des revendications 9 à 11, dans lequel la matrice utilisée au cours de 5 l'étape d'imprégnation contient une résine mélamine éthérifiée produite à partir : - d'hexamethoxymethylolmelamine (HMMM) ou d'hexabutoxymethylolmelamine (HBMM), et - d'ethers mixtes d'alcools Cl - C5.\n<CLM>\1\tProcédé selon d'une des revendications 9 à 12, dans lequel l'étape d'imprégnation est réalisée sans solvant, notamment sans solvant aqueux ou sans solvant organique, par un procédé de 10 coextrusion ou de pultrusion en phase plastique, notamment à une température supérieure ou égale à 80°C et inférieure ou égale à 130°C.\n<CLM>\1\tProcédé selon l'une des revendications 9 à 13, comprenant suite à l'étape d'imprégnation, - une étape de mise en préforme - une étape de réticulation au cours de laquelle la matrice imprégnant la au moins une nappe de 15 fils est réticulée par chauffage à une température supérieure ou égale à 140°C, et - une étape de stabilisation thermique.\n<CLM>\1\tProcédé selon l'une des revendications 9 à 14, dans lequel au cours de l'étape d'imprégnation la quantité de matrice d'imprégnation est déterminée de sorte que le ratio massique de matrice I = 100 (Mfi - Mfs)/Mfs soit supérieur ou égal à 60 et inférieur ou égal à 180, avec Mfi la masse du 20 fil imprégné et Mfs la masse du fils seul.\n<CLM>\1\tDisque de friction (14) comprenant au moins un disque support (12) et une garniture de friction (10) selon l'une des revendications 1 à\n<CLM>\1\t17. Embrayage, notamment de véhicule automobile, comprenant un disque de friction (14) selon la revendication\n<CLM>\1\t25